(57)【要約】 【課題】ハードケーキを形成せず再分散性良好で、経時安定性に優れ、浸透性および非浸透性の両記録媒体に対する筆記性、発色性、および光輝性が良好である筆記具用水性インキ組成物およびそれを用いた筆記具を提供する。【解決手段】シリカ被覆金属顔料粒子と、凝集コントロール剤と、溶媒と、を含んでなり、前記シリカ被覆金属顔料粒子に対する、前記凝集コントロール剤の配合比が、質量基準で０．０１倍〜５．０倍であることを特徴とする、筆記具用水性インキ組成物およびそれを用いた筆記具。【選択図】なし【特許請求の範囲】
【請求項１】
シリカ被覆金属顔料粒子と、凝集コントロール剤と、溶媒と、を含んでなり、前記シリカ被覆金属顔料粒子に対する、前記凝集コントロール剤の配合比が、質量基準で０．０１倍〜５．０倍であることを特徴とする、筆記具用水性インキ組成物。
【請求項２】
粘度が、２０℃、剪断速度３８０ｓｅｃ−１、回転速度１００ｒｐｍで、１ｍＰａ・ｓ〜５０ｍＰａ・ｓである、請求項１に記載の組成物。
【請求項３】
前記凝集コントロール剤が、弾性重合体またはセルロース誘導体から１種以上選択された、請求項１または２に記載の組成物。
【請求項４】
前記凝集コントロール剤が弾性重合体を含んでなり、前記弾性重合体のガラス転移温度（Ｔｇ）が、１℃〜７０℃である、請求項１〜３のいずれか一項に記載の組成物。
【請求項５】
前記凝集コントロール剤が弾性重合体を含んでなり、前記弾性重合体が、スチレン−ブタジエンエラストマーである、請求項１〜４に記載のいずれか一項に記載の組成物。
【請求項６】
前記凝集コントロール剤がセルロース誘導体を含んでなり、前記セルロース誘導体が、カルボキシメチルセルロースである、請求項１〜５に記載のいずれか一項に記載の組成物。
【請求項７】
界面活性剤を更に含んでなり、前記界面活性剤が、アセチレン結合を構造中に有した界面活性剤、フッ素系界面活性剤、シリコーン系界面活性剤、およびコハク酸系界面活性剤から１種以上選択された、請求項１〜６のいずれか一項に記載の組成物。
【請求項８】
消泡剤を更に含んでなる、請求項１〜７のいずれか一項に記載の組成物。 
【請求項９】
前記金属顔料粒子が、アルミニウム顔料粒子である、請求項１〜８のいずれか一項に記載の組成物。 
【請求項１０】
請求項１〜９のいずれか一項に記載の組成物を収容してなることを特徴とする、筆記具。 
【発明の詳細な説明】
【技術分野】
【０００１】
本発明は、筆記具用水性インキ組成物、およびそれを用いた筆記具に関するものである。 
【背景技術】
【０００２】
従来、光輝性を有する筆記線を残すことができる筆記具用水性インキ組成物として、特許文献１のような、アルミニウムなどの金属粉末、ゲル化剤および球状樹脂粒子を含むインキ組成物が知られている。
【０００３】
類似の筆記具用水性インキ組成物として、特許文献２には、水、水溶性溶剤、およびケイ酸塩で被覆された金属顔料粒子を含むインキ組成物が開示されている。
【０００４】
しかしながら、上記したような従来のインキ組成物では、金属粉末や金属顔料粒子などの光輝性をもたらす顔料の比重が大きいため、時間の経過に伴って顔料が沈降して、所謂ハードケーキを形成し、その結果、振とうしても顔料が再分散されないなどの課題を有していた。特に、低粘度のインキ組成物においては、顔料が沈降しやすいため、このハードケーキ化を防止し、顔料を再分散させることは大きな課題であった。この様な課題を解決するため、特許文献３には、セルロースなどの水不溶性物質を表面に被覆した板状顔料を含有させたインキ組成物が提案されている。しかしながら、インキ組成物のハードケーキ化の防止や、顔料の再分散性において、十分に解決するものではなかった。
【０００５】
また、上記の特許文献１〜３のような従来のインキ組成物を筆記具に用いて、フィルムなどの非浸透性の記録媒体に筆記した場合、筆記線がかすれたり線縮みしたりするなどして、良好な筆記線が得られないなど、非浸透性の記録媒体に対する筆記性において、改良の余地があった。
【０００６】
さらに、上記の特許文献１〜３のような従来のインキ組成物を用いて形成させた筆記線は耐擦性が低いため、摩擦などにより剥がれてしまう可能性が高く、特に、非浸透性の記録媒体に対する筆記線の耐擦性は低かった。そのため、より耐擦性の向上が求められている。
【先行技術文献】
【特許文献】
【０００７】
【特許文献１】特開２０１０−１２６７１５号公報
【特許文献２】特開２０１４−２３１５５３号公報
【特許文献３】特開２０１３−１２４３６０号公報
【発明の概要】
【発明が解決しようとする課題】
【０００８】
本発明者は、今般、金属顔料粒子を含んでなる水性インキ組成物に特定の成分を配合することにより、インキ組成物のハードケーキ化を防止し、経時後、容易に顔料を再分散することができ、さらに、紙などの浸透性の記録媒体や、フィルムなどの非浸透性の記録媒体に対する筆記性をも改良することができるとの知見を得た。
【０００９】
本発明はこのような知見に基づくものであり、その目的は、ハードケーキを形成せず、再分散性良好で、経時安定性に優れ、浸透性および非浸透性の両記録媒体に対する筆記性、発色性、および光輝性が良好であるインキ組成物を提供することである。
【課題を解決するための手段】
【００１０】
本発明による筆記具用水性インキ組成物は、シリカ被覆金属顔料粒子と、凝集コントロール剤と、溶媒と、を含んでなり、前記シリカ被覆金属顔料粒子に対する、前記凝集コントロール剤の配合比が、質量基準で０．０１〜５．０倍であることを特徴とするものである。
【００１１】
また、本発明による筆記具は、上記筆記具用水性インキ組成物を収容してなることを特徴とするものである。
【発明の効果】
【００１２】
本発明によれば、ハードケーキを形成せず再分散性良好で、経時安定性に優れ、浸透性および非浸透性の両記録媒体に対する筆記性、発色性、光輝性が良好であるインキ組成物を提供することができる。
【発明を実施するための形態】
【００１３】
本明細書において、配合を示す「部」、「％」、「比」などは特に断らない限り質量基準である。 
【００１４】
本発明による筆記具用水性インキ組成物（以下、場合により、「水性インキ組成物」と表す。）は、シリカ被覆金属顔料粒子と、凝集コントロール剤と、溶媒と、を含んでなり、シリカ被覆金属顔料粒子と凝集コントロール剤を特定比率に設定されたものである。以下、本発明による水性インキ組成物を構成する各成分について説明する。
【００１５】
（シリカ被覆金属顔料粒子） 
シリカ被覆金属顔料粒子とは、金属顔料粒子がシリカにより被覆されたものである。  金属顔料粒子がシリカにより被覆されていることで、水性インキ組成物中の金属顔料粒子が経時的に沈降してハードケーキ化してしまうことを防止し、該金属顔料粒子の再分散性を向上させることができる。また、シリカは、溶媒との反応性が低く、安定性が高い。そのため、シリカ被覆金属顔料粒子を用いると、金属顔料粒子と溶媒との反応等によって起こる気泡の発生を抑制することができ、経時安定性の優れた水性インキ組成物を得ることができる。前記シリカ被覆金属顔料粒子の中でも、経時安定性が優れることを考慮すれば、金属顔料粒子の表面がシリカにより被覆されたものが好ましい。
【００１６】
前記金属顔料粒子の材料としては、特に限定されないが、アルミニウム、真鍮、ステンレス鋼、ブロンズ、およびこれらの合金などが挙げられる。これらの中でも、比重が小さく、金属顔料粒子の沈降およびそれに伴うハードケーキ化ならびに再分散性の低下を防止することができることから、アルミニウムが好ましい。
【００１７】
前記金属顔料粒子の形状は、任意に選択できるが、光をより拡散し、光輝性を向上させることができるため針状、板状または方形であることが好ましい。
【００１８】
シリカによる金属顔料粒子の被覆量、すなわち金属顔料粒子の質量１００質量部に対するシリカの質量の割合は、３〜２０質量部であることが好ましく、１１〜２０質量部であることがより好ましい。被覆量が上記数値範囲内であれば、金属顔料粒子の光輝性を損なうこと無く、水性インキ組成物のハードケーキ化を十分に防止することができる。
【００１９】
シリカ被覆金属顔料粒子の平均粒子径は、１〜３０μｍであることが好ましく、３〜２０μｍであることがより好ましく、３〜１０μｍであることがさらに好ましい。前記金属顔料粒子の平均粒子径が上記数値範囲内であれば、水性インキ組成物、およびそれを用いて形成された筆記線の光輝性を維持することができるとともに、前記金属顔料粒子が水性インキ組成物中において沈降した場合であっても、その再分散性を向上させることができる。また、平均粒子径が上記数値範囲内の前記金属顔料粒子を含む水性インキ組成物を、マーキングペンなどの筆記具に使用した場合、インキ吐出性を向上させることができる。なお、前記金属顔料粒子の平均粒子径は、レーザー回折式粒度分布測定機（商品名「ＭｉｃｒｏｔｒａｃＨＲＡ９３２０−Ｘ１００」、日機装株式会社）を用いてレーザー回折法で測定される粒度分布の体積累積５０％時の粒子径（Ｄ５０）により測定することができる。本明細書では、シリカ被覆金属顔料粒子の「平均粒子径」とは、特に断りのない限り、体積基準の平均粒子径のことを指すものとする。
【００２０】
シリカ被覆金属顔料粒子の平均粒子径をＤμｍ、平均厚みをｄμｍ、とした場合、前記金属顔料粒子のアスペクト比（Ｄ／ｄ）は、１〜１００であることが好ましく、１０〜５０であることがより好ましい。前記金属顔料粒子のアスペクト比（Ｄ／ｄ）が上記数値範囲内であれば、水性インキ組成物、およびそれを用いて形成させた筆記線に金属顔料粒子の高い光輝性を与えることができる。また、水性インキ組成物をマーキングペンなどの筆記具に使用した場合、ペン先でのインキ詰まりを抑制することができる。
【００２１】
水性インキ組成物におけるシリカ被覆金属顔料粒子の含有量は、水性インキ組成物の総質量を基準として、１〜１５質量％であることが好ましく、２〜８質量％であることがより好ましい。前記金属顔料粒子の含有量が上記数値範囲内である水性インキ組成物を筆記具に用いた場合、ペン先からのインキ吐出性の低下を防止することができるとともに、水性インキ組成物、およびそれを用いて形成させた筆記線の光輝性を維持することができる。
【００２２】
（凝集コントロール剤） 
水性インキ組成物は、凝集コントロール剤を含んでなる。凝集コントロール剤は、水性インキ組成物のハードケーキ化を防止し、シリカ被覆金属顔料粒子の再分散性を向上させることができる。凝集コントロール剤としては、例えば、弾性重合体や、セルロース誘導体などを用いることができ、これらの中から２種以上を併用することが特に好ましい。
【００２３】
シリカ被覆金属顔料粒子に対する、凝集コントロール剤の配合比は、質量基準で、０．０１〜５．０倍である。より好ましくは、０．１〜２．５倍であり、さらに好ましくは、０．５〜２．０倍である。配合比が上記数値範囲内であれば、水性インキ組成物のハードケーキ化を防止し、かつ、振とうや撹拌することで、前記金属顔料粒子を容易に再分散させることが可能な凝集状態を作ることができるようになり、前記金属顔料粒子の再分散性を向上することができる。さらに、配合比が上記数値範囲内であれば、凝集コントロール剤によって、前記金属顔料粒子の光輝性が遮られることなく、水性インキ組成物、およびそれを用いて形成された筆記線に高い光輝性を与えることができる。また、前記金属顔料粒子の非浸透性の記録媒体に対する定着性を向上させることができるため、筆記線の耐擦性をも向上させることができる。
【００２４】
水性インキ組成物における凝集コントロール剤の含有量は、水性インキ組成物の総質量を基準として、０．０１〜２５質量％であることが好ましく、０．１〜２０質量％であることがより好ましく、０．１〜１０質量％であることがさらに好ましい。凝集コントロール剤の含有量が上記数値範囲内であれば、水性インキ組成物のハードケーキ化を防止し、前記金属顔料粒子の再分散性を向上させることができる。さらに、凝集コントロール剤の含有量が上記数値範囲内であれば、水性インキ組成物の粘度を、２０℃、剪断速度３８０ｓｅｃ−１、回転速度１００ｒｐｍにおいて、１〜５０ｍＰａ・ｓに設定しやすく、前記インキ組成物をマーキングペンなどの筆記具に使用した場合、前記インキ組成物がペン先の筆記先端部に供給到達されるまでの時間が短くなり、インキ吐出性が向上する。そのため、浸透性および非浸透性の両記録媒体に対する筆記性を向上させることができる。
【００２５】
（弾性重合体） 
水性インキ組成物に弾性重合体を含有させることにより、シリカ被覆金属顔料粒子の再分散性を向上させることができる。また、弾性重合体は、水性インキ組成物の定着性を向上させ、これを用いて形成される筆記線の耐擦性、特に、フィルムなどの非浸透性の記録媒体に対する筆記線の耐擦性をさらに向上させることもできる。
【００２６】
本発明において弾性重合体とは、固体状態である時に弾性を有する重合体をいう。このような重合体としては、スチレンと、ブタジエン、イソプレン、エチレン・ブチレン、エチレン・プロピレン、ビニルイソプレンなどのオレフィンなどと、から成るスチレン−オレフィン系エラストマー、オレフィン系エラストマー、アクリル系エラストマー、スチレン−アクリル系エラストマー、ウレタン系エラストマー、ポリエステル系エラストマー、ポリアミド系エラストマー、酢酸ビニル系エラストマー、塩化ビニル系エラストマー、フッ素系エラストマーなどのエラストマー類、天然ゴム、シリコンゴムなどの合成ゴム類、アイオノマー樹脂などのエチレン系樹脂などが挙げられる。これらのうちスチレン−ブタジエンエラストマー、アクリル系エラストマーが好ましく用いられる。弾力性を有する筆記線にして、筆記した記録媒体を折り曲げるなどしても、筆記線割れを抑制しやすい（曲げ強度）効果も付与できるため、スチレン−ブタジエンエラストマーを用いることがさらに好ましい。また、弾性重合体は、そのままインキ中に含有させても良く、予め溶媒中に安定に分散させたエマルジョンとして、含有させても良い。
【００２７】
スチレン−ブタジエンエラストマーについては、前記金属顔料粒子の再分散性、水性インキ組成物の定着性や経時安定性を考慮すれば、スチレン−ブタジエンエラストマーの平均粒子径は３００ｎｍ以下であるものが好ましく、より好ましくは２００ｎｍ以下である。スチレン−ブタジエンエラストマーの平均粒子径は、動的光散乱法により測定することができる。
スチレン−ブタジエンエラストマーのｐＨは、５〜１０であることが好ましく、さらには、６〜９であることが好ましい。スチレンブタジエン−エラストマーのｐＨが上記数値範囲内であれば、前記金属顔料粒子の腐食や、分散性の低下などを防止することができる。
また、スチレン−ブタジエンエラストマーを、溶媒中に安定に分散させたエマルジョンとして用いる場合は、該スチレン−ブタジエンエラストマーエマルジョンの粘度は、２５℃において、１００〜３５０ｍＰａ・ｓであることが好ましい。スチレン−ブタジエンエラストマーエマルジョンの粘度が、上記数値範囲内であれば、水性インキ組成物をマーキングペンなどの筆記具に使用した場合、前記インキ組成物が、ペン先の筆記先端部に供給到達されるまでの時間が短くなるため、インキ吐出性が向上し、浸透性および非浸透性の両記録媒体に対する筆記性を向上させることができる。また、スチレン−ブタジエンエラストマーを構成する全体量に対して、スチレンの含有量は６０ｍｏｌ％以下のものが好ましく、５０ｍｏｌ％以下であるものがより好ましい。
【００２８】
弾性重合体の分子量は特に限定されず、目的とする水性インキ組成物の物性に応じて、例えば重量平均分子量が１，０００以上であるものが好ましい。また、一方で重量平均分子量は１，０００，０００以下であるものを用いることができる。
【００２９】
弾性重合体のガラス転移温度（Ｔｇ）は、１〜７０℃であることが好ましく、２〜６０℃であることがより好ましく、さらには、２〜２０℃であることが好ましい。弾性重合体のガラス転移温度が上記数値範囲内であれば、水性インキ組成物、およびそれを用いて形成された筆記線の光輝性と、筆記線の耐擦性を向上させることができる。なお、弾性重合体のＴｇは、示差走査熱量測定により求めることができる。
【００３０】
水性インキ組成物における弾性重合体の含有量は、水性インキ組成物の総質量を基準として、０．１〜１５．０質量％であることが好ましく、０．１〜８．０質量％であることがより好ましく、０．１〜６．５％であることがさらに好ましい。弾性重合体の含有量が上記数値範囲内であれば、水性インキ組成物のハードケーキ化を防止し、前記金属顔料粒子の再分散性を向上させることができる。また、上記配合比である水性インキ組成物をマーキングペンなどの筆記具に使用した場合、フィルムなどの非浸透性の記録媒体に対する筆記性を向上させ、筆記線の定着性および曲げ強度をも向上させることができる。
【００３１】
（セルロース誘導体） 
セルロース誘導体としては、カルボキシメチルセルロース、メチルセルロース、ヒドロキシエチルセルロース、ヒドロキシプロピルセルロース、ヒドロキシプロピルメチルセルロース、ヒドロキシプロピルエチルセルロースおよびそれらの塩などが挙げられる。これらのうちカルボキシメチルセルロースは、水性インキ組成物のハードケーキ化ならびに、シリカ被覆金属顔料粒子の再分散性の低下をより防止することができるので好ましい。これは、カルボキシメチルセルロースに含まれるカルボキシル基が、前記金属顔料粒子に吸着しやすく、該金属顔料粒子同士の凝集を阻害することが理由であると考えられる。さらに、カルボキシメチルセルロースは、水性インキ組成物中での溶解性が良好でもあるため好ましい。
【００３２】
さらに、より水性インキ組成物のハードケーキ化ならびに前記金属顔料粒子の再分散性の低下を防止することを考慮すれば、カルボキシメチルセルロースの重量平均分子量が５０，０００以下であるものが好ましく、より考慮すれば、前記重量平均分子量が３５，０００以下が好ましい。さらに、前記セルロール誘導体のセルロース鎖の平均重合度については、筆記性と前記水性インキ組成物のハードケーキ化ならびに、前記金属顔料粒子の再分散性を考慮すれば、前記平均重合度は５０〜３００が好ましい。これは、前記平均重合度が３００以下であると、インキ粘度が高くなりやすくなることを防ぎ、浸透性および非浸透性の両記録媒体に対する筆記性を良好に保つことができる。前記平均重合度が５０以上であると、水性インキ組成物のハードケーキ化を防止し、前記金属顔料粒子の再分散性を良好に保つことができる。より上記を考慮すれば、前記平均重合度は１００〜２５０が好ましい。
また、インキ中での溶解安定性を考慮すれば、カルボキシメチルセルロースのエーテル化度は、０．６５〜０．０．８５であるものを用いることが好ましい。
【００３３】
水性インキ組成物におけるセルロース誘導体の含有量は、水性インキ組成物の総質量を基準として、０．１〜１０．０質量％であることが好ましく、０．５〜５．０質量％であることがより好ましく、０．５〜３．５質量％であることがさらに好ましい。セルロース誘導体の含有量が上記数値範囲内であれば、水性インキ組成物のハードケーキ化を防止し、前記金属顔料粒子の再分散性を向上することができる。また、上記配合比のインキ組成物をマーキングペンなどの筆記具に使用した場合、浸透性および非浸透性の両記録媒体において、色わかれやかすれることなどなく良好な筆記線を得ることができるとともに、非浸透性の記録媒体に対する筆記線の耐擦性を向上させることができる。
【００３４】
凝集コントロール剤としては、弾性重合体とセルロース誘導体を併用することが特に好ましい。弾性重合体とセルロース誘導体を併用した水性インキ組成物では、水性インキ組成物のハードケーキ化を防止し、前記金属顔料粒子の再分散性を更に向上することができるともに、前記水性インキ組成物をマーキングペンなどの筆記具に使用した場合、浸透性および非浸透性の記録媒体に対する筆記性を更に向上させることができる。
セルロース誘導体に対する、弾性重合体の配合比は、質量基準で、０．１〜１０倍であることが好ましく、０．３〜５倍であることがより好ましく、さらに好ましくは、１〜３倍である。セルロース誘導体に対する、弾性重合体の配合比が、上記数値範囲内であれば、水性インキ組成物をマーキングペンなどの筆記具に用いた場合、非浸透性の記録媒体に対する筆記線の耐擦性を向上させることができる。
【００３５】
（溶媒） 
溶媒としては、水、および水と有機溶剤との混合溶媒が挙げられる。水としては、イオン交換水、蒸留水および水道水などの慣用の水を用いることができる。また、水と有機溶剤との混合溶媒を用いる場合、有機溶剤としては、エタノール、プロパノール、イソプロピルアルコール、グリセリン、エチレングリコール、ジエチレングリコール、トリエチレングリコール、プロピレングリコール、ポリエチレングリコール、ミネラルスピリットなどを用いることができる。なお、有機溶剤の含有率は、溶媒の総質量に対して、３０質量％以下であることが好ましく、２０質量％以下であることがより好ましい。
【００３６】
水性インキ組成物における溶媒の含有量は、水性インキ組成物の総質量を基準として、２０〜９０質量％であることが好ましく、３０〜８０質量％であることがより好ましい。溶媒の含有量は、上記数値範囲内であれば、前記水性インキ組成物の安定性を保つことができるとともに、良好な筆記性を得ることができる。
【００３７】
（界面活性剤） 
水性インキ組成物は、界面活性剤を含んでなることが好ましい。前記界面活性剤としては、アセチレン結合を構造中に有した界面活性剤、フッ素系界面活性剤、シリコーン系界面活性剤、およびコハク酸系界面活性剤などが挙げられ、前記界面活性剤は、アセチレン結合を構造中に有した界面活性剤、フッ素系界面活性剤、シリコーン系界面活性剤、およびコハク酸系界面活性剤の中から、１種以上選択して用いることが好ましい。水性インキ組成物に上記のような界面活性剤を含有させることで、表面張力を下げて、フィルムなどの非浸透性の記録媒体に対する水性インキ組成物のぬれ性を改善し、該非浸透性の記録媒体に対する筆記性を向上させることができる。
【００３８】
前記界面活性剤の中でも、アセチレン結合を構造中に有した界面活性剤を含んでなることが好ましい。これは、アセチレン結合を構造中に有した界面活性剤は非常に安定性が高く、よりぬれ性の改善効果を持続的に発揮し、非浸透性の記録媒体での筆記性を向上させやすいためである。また、すでに、記録媒体上に筆記線などとしてインキ組成物があった場合に、上から重ねて書いても、それらの筆記線などが色わかれしたり、かすれたり、色が混じりあったり、線縮みを起こしたりなどすることがなく、良好に筆記することが可能となる（重ね書き性能が向上する）ため、好ましい。 
さらに、その他の界面活性剤として、フッ素系界面活性剤は、前記界面活性剤の中でも、少量で表面張力を低減しやすく、よりぬれ性の改善効果を発揮することができるため、より重ね書き性能を向上させやすい。また、シリコーン系界面活性剤は、化学的に安定であり、他の物質を侵さず経時的安定性に優れ、環境に対する安全性においても良好でありながら、濡れ性を改善でき、重ね書き性能を向上させやすい。そのため、本発明では、少量含有することで効果を発揮しやすいフッ素系界面活性剤や、経時安定性および環境安全性が良好であるシリコーン系界面活性剤を含んでなることが好ましい。
よって、本発明においては、ぬれ性を改善し、非浸透性の記録媒体に対する筆記性および重ね書き性能が向上することや、水性インキ組成物中の安定性を考慮すれば、少なくともアセチレン結合を構造中に有した界面活性剤を用いることが好ましく、さらには、前記アセチレン結合を構造中に有した界面活性剤と少量で効果を発揮しやすいフッ素系界面活性剤とを併用して用いること、もしくは、前記アセチレン結合を構造中に有した界面活性剤と経時安定性および環境安全性が良好であるシリコーン系界面活性剤とを併用して用いることが、より好ましい。
【００３９】
アセチレン結合を構造中に有した界面活性剤としては、例えば、アセチレンアルコール系界面活性剤、およびアセチレングリコール系界面活性剤等が挙げられる。特に、アセチレングリコール系界面活性剤は、筆記後の筆記線の揮発性、すなわち乾燥性に優れることで、短時間で耐擦性を付与することができるため、好ましい。
さらに、アセチレン結合を構造中に有した界面活性剤のＨＬＢ値については、ぬれ性をより向上することを考慮すれば、ＨＬＢ値７以上であることが好ましい。さらにＨＬＢ値１０以上であると、水性インキ組成物中での親水性が強くなり、水に対して溶解しやすく、経時安定性が安定する傾向にあり、長期に渡り、アセチレン結合を構造中に有した界面活性剤の効果を保つことができるため、好ましい。
【００４０】
フッ素系界面活性剤としては、例えば、パーフルオロ基ブチルスルホン酸塩、パーフルオロ基含有カルボン酸塩、パーフルオロ基含有リン酸エステル、パーフルオロ基含有リン酸エステル型配合物、パーフルオロアルキルエチレンオキシド付加物、パーフルオロ基・親水性基・親油性基含有オリゴマー、パーフルオロ基・親水性基含有オリゴマー、パーフルオロ基・親油性基含有オリゴマー、パーフルオロアルキルベタイン、パーフルオロアルキルアミンオキサイド化合物等が挙げられる。その中でも、フッ素系界面活性剤の構造式中にエチレンオキシドがあると、親水性が高く、水に対して溶解しやすく、経時安定性が高い傾向にあり、フッ素系界面活性剤の効果を長期に渡り保つことができるため、好ましい。特には、本発明において、表面張力を低減しやすく、よりぬれ性の改善効果を発揮することで重ね書き性能を向上させやすい、パーフルオロアルキルエチレンオキシド付加物を用いることが、さらに好ましい。
【００４１】
また、非浸透性の記録媒体に対する筆記性や、重ね書き性を考慮すると、グリフィン法によって求められるフッ素系界面活性剤のＨＬＢ値は、５〜１５であることが好ましく、より考慮すれば、フッ素系界面活性剤のＨＬＢ値は、５〜９であることがより好ましい。尚、グリフィン法によって求められるＨＬＢ値は「２０×親水部の式量の総和／分子量」で定義される。
また、フッ素系界面活性剤０．１％水溶液の表面張力は、２０ｍＮ／ｍ以下であることが好ましい。尚、表面張力は、２３℃条件下において、ウィルヘルミー法にて測定することができる。
【００４２】
水性インキ組成物における前記フッ素系界面活性剤の含有量は、水性インキ組成物の表面張力を下げて、非浸透性の記録媒体に対するぬれ性を改善し、該非浸透性の記録媒体に対する筆記性や重ね書き性を向上することを考慮すれば、水性インキ組成物の総質量を基準として、０．００５〜１．５質量％であることが好ましく、より重ね書き性の向上やインキ経時安定性を考慮すれば、０．００５〜０．５質量％であることがより好ましく、より考慮すれば、０．００５〜０．３質量％であることが好ましい。
【００４３】
シリコーン系界面活性剤としては、反応性シリコーンオイルや非反応性シリコーンオイルが挙げられ、中でも、経時安定性の優れる非反応性シリコーンオイルを用いることが好ましい。さらに、前記非反応性シリコーンオイルは、ジメチルシリコーンオイル、メチルフェニルシリコーンオイル、アルキル変性シリコーンオイル、アルキル・アラキル変性シリコーンオイル、アルキル・ポリエーテル変性シリコーンオイル、ポリエーテル変性シリコーンオイル、高級脂肪酸エステル変性シリコーンオイル等が挙げられるが、特には、本発明において、水との溶解性や経時安定性に優れ、さらには環境安全性においても良好であり、重ね書き性能を向上させやすい、ポリエーテル変性シリコーンオイルを選択して用いることが好ましい。
【００４４】
また、非浸透性の記録媒体に対する筆記性や、重ね書き性をさらに考慮すると、シリコーン系界面活性剤のＨＬＢ値は、１０〜１８であることが好ましく、より考慮すれば、１０〜１５であることが好ましい。
【００４５】
水性インキ組成物における前記シリコーン系界面活性剤の含有量は、水性インキ組成物の表面張力を下げて非浸透性の記録媒体に対するぬれ性を改善し、該非浸透性の記録媒体に対する筆記性や重ね書き性を向上させることを考慮すれば、水性インキ組成物の総質量を基準として、０．１〜３質量％であることが好ましく、より重ね書き性の向上やインキ経時安定性の向上を考慮すれば、０．１〜１質量％であることがより好ましい。
【００４６】
コハク酸系界面活性剤としては、ジアルキルスルホコハク酸、ジアルキルスルホコハク酸塩であるアルキルスルホコハク酸、アルキルスルホコハク酸塩などが挙げられる。
【００４７】
水性インキ組成物における前記界面活性剤の総含有量は、非浸透性の記録媒体に対するぬれ性を改善し、該非浸透性の記録媒体に対する筆記性や重ね書き性を向上することを考慮すれば、水性インキ組成物の総質量を基準として、０．０１〜３質量％であることが好ましく、より重ね書き性の向上やインキ経時安定性を考慮すれば、０．１〜１．５質量％であることがより好ましく、より考慮すれば、０．１〜１．２質量％であることがより好ましい。
【００４８】
（ポリオレフィン樹脂粒子） 
水性インキ組成物は、ポリオレフィン樹脂を含んでなることが好ましい。水性インキ組成物が、ポリオレフィン樹脂を含んでなることで、水性インキ組成物をマーキングペンなどの筆記具に用いて筆記を行った場合に、形成される筆記線に対し、高い滑性と、それに伴う高い耐擦性を付与することができる。特に、非浸透性の記録媒体に対する筆記線の耐擦性の向上に効果的である。また、本発明で用いられる凝集コントロール剤は、筆記線の定着性を向上させる効果もあるため、ポリオレフィン樹脂粒子と併用することにより、筆記線の耐擦性をより向上させることができるため好ましい。
ポリオレフィン樹脂粒子の材料としては、ポリエチレンやポリプロピレンなどのポリオレフィン、ならびにそれらの混合物が挙げられる。ポリエチレンを用いる場合には、低密度ポリエチレン、直鎖状低分子ポリエチレン、高密度ポリエチレン、変性ポリエチレン、変性高密度ポリエチレンなどを用いることができる。これらのポリオレフィンの分子量は特に限定されないが、例えば重量平均分子量が５００〜１００００であるポリオレフィンが好ましく、重量平均分子量が３０００〜８０００であることがさらに好ましい。ポリオレフィン樹脂粒子の重量平均分子量が上記数値範囲内であれば、この水性インキ組成物をマーキングペンなどの筆記具に用いて筆記を行った場合に、形成される筆記線に対し、より高い滑性と、それに伴う高い耐擦性を付与することができる。ポリオレフィン樹脂粒子は、必要に応じてポリオレフィン以外の材料を含んでいてもよい。
【００４９】
ポリオレフィン樹脂粒子の形状は、特に限定されず、球状、針状、板状、方形など任意の形状をとることができるが、球状形状であると、摩擦抵抗が小さくなる傾向にあることから、より高い滑性を筆記線に付与しやすいため、球状であることが好ましい。
【００５０】
ポリオレフィン樹脂粒子の平均粒子径は、０．１〜３５μｍであることが好ましい。ポリオレフィン樹脂粒子の平均粒子径が上記数値範囲内であれば、この水性インキ組成物をマーキングペンなどの筆記具に用いて筆記を行った場合に、形成される筆記線に対し、より高い滑性と、それに伴う高い耐擦性を付与することができる。また、高い耐擦性を付与しつつ、水性インキ組成物、およびその筆記線の光輝性も維持するという観点からは、０．１〜２０μｍであることがより好ましく、０．５〜１０μｍであることがさらに好ましく、０．５〜５μｍであることが特に好ましい。ポリオレフィン樹脂粒子の平均粒子径は、コールターカウンター法により測定することができる。
【００５１】
水性インキ組成物におけるポリオレフィン樹脂粒子の含有量は、水性インキ組成物の総質量を基準として、０．０１〜１０質量％であることが好ましく、０．１〜２質量％であることがより好ましく、０．１〜１．５質量％であることがさらに好ましい。ポリオレフィン樹脂粒子の含有量が上記数値範囲内であれば、ペン先からのインキ吐出性および水性インキ組成物、およびそれを用いて形成された筆記線の光輝性を維持することができるとともに、筆記線に対し、より高い滑性を付与することができる。
【００５２】
また、シリカ被覆金属顔料粒子に対する、ポリオレフィン樹脂粒子の配合比は、質量基準で０．０１〜１．０倍であることが好ましく、０．０５〜０．５倍であることがより好ましい。配合比が上記数値範囲内であれば、水性インキ組成物、およびそれを用いて形成された筆記線の光輝性を維持することができるとともに、筆記線に対し、さらに高い滑性を付与することができる。
【００５３】
（水溶性アクリルポリマー） 
水性インキ組成物は、水溶性アクリルポリマーを含んでなることが好ましい。本発明において水溶性アクリルポリマーとは、繰り返し単位にアクリル酸またはメタクリル酸を含み、側鎖に水溶性基を有するものである。この水溶性基は、アクリル酸またはメタクリル酸に由来するカルボキシル基であっても、またそれ以外の水溶性基であってもよい。水性インキ組成物に水溶性アクリルポリマーを含有させることにより、水性インキ組成物の定着性を向上させ、これを用いて形成される筆記線の耐擦性をさらに向上させることができる。さらに、水溶性アクリルポリマーがカルボキシル基を有することが好ましい。このような水溶性アクリルポリマーは、シリカ被覆金属顔料粒子に吸着して該金属顔料粒子同士の凝集を阻害するので、それらのハードケーキ化ならびに再分散性の低下を防止することができるためである。特に、上記した凝集コントロール剤と水溶性アクリルポリマーを併用することで、その効果が強く発現するので好ましい。
【００５４】
水溶性アクリルポリマーとしては、水溶性アクリル樹脂、および水溶性スチレン−アクリル樹脂などを用いることができる。これらのポリマーの分子量は特に限定されないが、例えば重量平均分子量が１０００〜１０００００であるものが好ましい。
【００５５】
水性インキ組成物における水溶性アクリルポリマーの含有量は、水性インキ組成物の総質量を基準として、０．１〜７質量％であることが好ましく、０．３〜５質量％であることがより好ましく、０．３〜３質量％であることがさらに好ましい。
【００５６】
（補色顔料） 
水性インキ組成物は、得られる筆記線の色彩を調整するため、補色顔料を含んでいてもよい。補色顔料は、特に限定されず、赤、青、黄、緑、白、黒など様々な色の顔料を用いることができる。補色顔料としては、例えば、ＳＰ４３５９、ＳＰ５６５８、およびＳＰ９６０４（富士色素株式会社製）などが挙げられる。
【００５７】
水性インキ組成物における補色顔料の含有量は、水性インキ組成物の総質量を基準として、０．１〜１０質量％であることが好ましく、１〜５質量％であることがより好ましい。
【００５８】
（消泡剤） 
水性インキ組成物は、消泡剤を含んでなることが好ましい。これは、本発明のように金属顔料粒子を用いる場合は、金属顔料粒子の金属粉の形状は、針状、板状、方形などのものでは、インキ製造時に巻き込こんだ気泡が抜けにくい傾向があり、筆跡に気泡が残るとピンホールが発生しやすくなるためである。消泡剤としては、シリコーン系、ポリエーテル系、アセチレングリコール系、アクリル系重合物系などが挙げられるが、ポリエーテル系やシリコーン系の消泡剤を含んでなることが好ましい。さらには、表面張力や水との界面張力とも低く、泡膜に進入し、拡散しやすく、優れた消泡効果を発揮しやすいシリコーン系消泡剤を含んでなることがより好ましい。 
【００５９】
水性インキ組成物における消泡剤の含有量は、水性インキ組成物の総質量を基準として、０．０００１〜０．１質量％であることが好ましく、０．０００５〜０．０５質量％であることがより好ましく、０．００１〜０．０１質量％であることがさらに好ましい。消泡剤の含有量が上記数値範囲内であれば、インキ中に気泡を巻き込んでしまった場合でも、消泡効果が効果的に働き、筆記線に気泡が残らず、良好な筆記線を得ることができる。
【００６０】
（その他） 
また、水性インキ組成物は、必要に応じて、防菌剤、防錆剤、ｐＨ調整剤、剪断減粘性付与剤、および粘度調整剤などを含んでいてもよい。
【００６１】
（筆記具用インキ水性インキ組成物） 
本発明による水性インキ組成物の粘度は、２０℃、剪断速度３８０ｓｅｃ−１、回転速度１００ｒｐｍにおいて、１〜５０ｍＰａ・ｓであることが好ましく、３〜３０ｍＰａ・ｓであることがより好ましい。水性インキ組成物の粘度が上記数値範囲内であれば、マーキングペンなどの筆記具に使用した場合、ペン先の筆記先端部に、前記インキ組成物が供給到達されるまでの時間が短くなり、インキ吐出性を向上させることができる。特にフィルムなどの非浸透性の記録媒体に対する筆記性の向上を考慮すると、５〜１５ｍＰａ・ｓであることがより好ましい。なお、粘度の測定はＥ型回転粘度計（ブルックフィールド社製）を用いて行うことができる。
【００６２】
本発明による水性インキ組成物の２０℃における粘性指数ｎは、０．７〜１．０であることが好ましく、０．８０〜１．００であることが好ましく、さらに０．８５〜０．９８であることが好ましい。ここで、粘性指数ｎは、Ｓ＝αＤｎで示される粘性式中のｎを指す。なお、Ｓは剪断応力（ｄｙｎ／ｃｍ２＝０．１Ｐａ）、Ｄは剪断速度（ｓ−１）、αは粘性係数を示す。粘性指数ｎは、Ｅ型回転粘度計（ＤＶ−ＩＩ＋Ｐｒｏ、コーン型ローターＣＰＥ−４２、ブルックフィールド社製）を用いてインキ粘度を測定して、算出することができる。水性インキ組成物の粘性指数ｎが上記数値範囲内であれば、マーキングペンなどの筆記具に使用した場合のインキ吐出性を向上させることができ、特にフィルムなど非浸透性の記録媒体への筆記性を向上させることができる。
【００６３】
水性インキ組成物のｐＨは、６．０〜１０．０であることが好ましく、７．０〜９．０で  あることがより好ましい。水性インキ組成物のｐＨが上記数値範囲内であれば、シリカ被覆金属顔料粒子を用いる場合では、該金属顔料粒子が腐食してしまったり、分散性が低下してしまったりすることを防止することができる。本発明において、ｐＨの値は、例えばＩＭ−４０Ｓ型ｐＨメーター（東亜ディーケーケー株式会社製）により２０℃にて測定することができる。
【００６４】
水性インキ組成物の表面張力は、２０℃環境下において、１０〜３５ｍＮ／ｍが好ましい。これは、３５ｍＮ／ｍ以下であれば、筆記線の滲みや、紙への裏抜けを防ぐことができる傾向にあり、１０ｍＮ／ｍ以上であれば、非浸透性の記録媒体への筆記時に、かすれたり、色わかれしたりすることなどがなく、良好な筆記線が得られるとともに、筆記線の乾燥性を向上させることができる傾向にある。よりその傾向を考慮すれば、水性インキ組成物の表面張力は、２２〜３３ｍＮ／ｍが好ましい。特に、本発明においては、アセチレン結合を構造中に有した界面活性剤とフッ素系界面活性剤を併用すること、または、アセチレン結合を構造中に有した界面活性剤とシリコーン系界面活性剤を併用することで、水性インキ組成の表面張力の値を上記範囲に設定しやすいため、より好ましい。
なお、表面張力は、２０℃環境下において、協和界面科学株式会社製の表面張力計測器を用い、白金プレートを用いて、垂直平板法によって測定して求められる。
【００６５】
（水性インキ組成物の製造方法） 
本発明の筆記具用水性インキ組成物は、従来知られている任意の方法により製造することができる。具体的には、前記各成分を必要量配合し、プロペラ攪拌、ホモディスパー、またはホモミキサーなどの各種攪拌機やビーズミルなどの各種分散機などにて混合し、製造することができる。
【００６６】
（筆記具） 
本発明の水性インキ組成物は、繊維チップ、フェルトチップ、プラスチックチップなどのペン芯またはボールペンチップなどをペン先としたマーキングペンやボールペン、金属製のペン先を用いた万年筆などの筆記具に用いることができる。その中でも、フィルムなど非浸透性の記録媒体に対する筆記性を良好にするには、ペン芯が繊維チップ、フェルトチップであることが好ましい。特には、マーキングペンに用いることが好ましい。また、前記ペン芯の気孔率は、５０〜８０％とすることが好ましい。前記ペン芯の気孔率が上記数値範囲内であれば、シリカ被覆金属顔料粒子の目詰まりがなく、適切なインキ吐出量および筆記線の光輝性を維持することができる。
特に、前記ペン芯の気孔率を５０〜８０％とし、水性インキ組成物に、アセチレン結合を構造中に有した界面活性剤、フッ素系界面活性剤、シリコーン系界面活性剤、およびコハク酸系界面活性剤の中から、１種以上選択して用い、水性インキ組成物の粘度を、２０℃、剪断速度３８０ｓｅｃ−１、回転速度１００ｒｐｍにおいて、１〜５０ｍＰａ・ｓとした場合では、水性インキ組成物が、ペン先の筆記先端部へ供給到達されるまでの時間が短くなり、浸透性および非浸透性の記録媒体に対する筆記性を向上させることができるため、好ましい。
【００６７】
本発明の筆記具は、水性インキ組成物を直に充填する構成のものであってもよく、水性インキ組成物を充填することのできるインキ収容体またはインキ吸蔵体を備えるものであってもよい。また、シリカ被覆金属顔料粒子を再分散させるために、インキ収容体にはインキを攪拌する攪拌ボールなどの攪拌体を内蔵することが好ましい。さらに、前記攪拌体の形状は、球状体、棒状体などが挙げられる。攪拌体の材質は特に限定されるものではないが、具体例としては、金属、セラミック、樹脂、硝子などを挙げることができ、これらの中でも、シリカ被覆金属顔料粒子を再分散させるための攪拌力を考慮すれば金属材質を、コストを考慮すれば硝子材質を用いることが好ましい。なお、撹拌体は、複数個、複数種類の材質を用いても良い。
【００６８】
本発明の筆記具は特に限定されず、ペン先を覆うキャップを備えたキャップ式筆記具であってもよく、ペン先を軸筒内に収容可能な出没式筆記具であってもよい。前記出没式筆記具のペン先の出没機構は、ノック式、回転式およびスライド式などが挙げられる。
【００６９】
また、筆記具におけるインキ供給機構についても特に限定されるものではなく、例えば、（１）繊維束などからなるインキ誘導芯をインキ流量調節部材として備え、水性インキ組成物をペン先に供給する機構、（２）櫛溝状のインキ流量調節部材を備え、これを介在させ、水性インキ組成物をペン先に供給する機構、（３）弁機構によるインキ流量調節部材を備え、水性インキ組成物をペン先に供給する機構、および（４）ペン先を具備したインキ収容体または軸筒より、水性インキ組成物を直接、ペン先に供給する機構などを挙げることができる。
【００７０】
一実施形態において、筆記具は、マーキングペンであり、ペン先は、特に限定されず、例えば、繊維チップ、フェルトチップまたはプラスチックチップなどであってよく、さらに、その形状は、砲弾型、チゼル型または筆ペン型などであってよい。
【００７１】
一実施形態において、筆記具は、ボールペンであり、インキ逆流防止体を備えてなることが好ましい。 
【実施例】
【００７２】
以下、実施例により、本発明をさらに詳細に説明するが、本発明はこれら実施例に限定されるものではない。 
【００７３】
（実施例１０１） 
下記原材料および配合量にて、２５℃で２０分間、攪拌機を用いて、混合、溶解することにより、筆記具用水性インキ組成物を得た。得られた水性インキ組成物の粘度をＥ型回転粘度計（ＤＶ−ＩＩ＋Ｐｒｏ、コーン型ローターＣＰＥ−４２、ブルックフィールド社製）により測定した。具体的には、２０℃、剪断速度３８０ｓｅｃ−１（回転速度１００ｒｐｍ）における粘度は９．０５ｍＰａ・ｓであり、剪断速度４５６ｓｅｃ−１（回転速度１２０ｒｐｍ）における粘度は８．８５Ｐａ・ｓであった。これらの粘度から粘性指数は０．８８と算出された。さらに、ＩＭ−４０Ｓ型ｐＨメーター（東亜ディーケーケー株式会社製）を用いて、２０℃にて水性インキ組成物のｐＨを測定した結果、ｐＨは８．０であった。
また、実施例１０１のシリカ被覆金属顔料粒子に対する、前記凝集コントロール剤の配合比が、質量基準で１．１倍であった。
また、得られた水性インキ組成物の表面張力を、表面張力計測器（２０℃環境下、垂直平板法、協和界面科学株式会社製）により測定したところ、２６.６ｍＮ／ｍであった。
・シリカ被覆金属顔料粒子                                             １２質量％ 
（シリカ被覆板状アルミニウム粒子、平均粒子径：７μｍ、アスペクト比：２５、シリカ被覆量：１４質量部、固形分：４０％、東洋アルミ株式会社製、商品名：ＥＭＲ−Ｄ６３９０）
・弾性重合体                                                       ７．５質量％ 
（スチレン−ブタジエンエラストマー、固形分：４６％、Ｔｇ：５℃、旭化成ケミカルズ株式会社製、商品名：Ｌ−１９２４）
・セルロース誘導体                                               １．７５質量％
（カルボキシメチルセルロース、固形分：１００％、エーテル化度：０．７０〜０．８０、第一工業製薬株式会社製、商品名：セロゲン５Ａ）
・ポリオレフィン樹脂粒子                                           １質量％ 
（低分子ポリエチレン、球状粒子、平均粒子径：１μｍ、固形分：４０％、重量平均分子量：６０００、三井化学株式会社製、商品名：ケミパールＷ４０１）
・水溶性アクリルポリマー                                              ３質量％ 
（固形分：３０％、富士色素株式会社製、商品名：Ａ−２９  ＮＨ３） 
・界面活性剤                                                          １質量％ 
（アセチレングリコール系界面活性剤、日信化学工業株式会社製、商品名：オルフィンＥＸＰ４２００、有効成分７５％）
・防菌剤                                                          ０．５質量％ 
（ ロンザジャパン株式会社製、商品名：プロキセルＸＬ−２）
・消泡剤                                                      ０．００５質量％ 
（東レ・ダウコーニング社、商品名：アンチフォーム０１３Ａ、有効成分２５％） 
・水道水                                                    ７４．２４５質量％ 
【００７４】
（実施例１０２〜１３４、比較例１０１〜１０３） 
実施例１０１に対して、配合する成分の種類や添加量を表１〜表５に示したとおりに変更して、実施例１０２〜１３４、比較例１０１〜１０３のインキ組成物を得た。これらの例で使用した材料の詳細は以下の通りである。
また、実施例１０２、１１１、１１７で得られた水性インキ組成物の粘度を、実施例１０１と同様にＥ型回転粘度計（ＤＶ−ＩＩ＋Ｐｒｏ、コーン型ローターＣＰＥ−４２、ブルックフィールド社製）により測定した。
実施例１０２：剪断速度３８０ｓｅｃ−１（回転速度１００ｒｐｍ）における粘度は９．２２ｍＰａ・ｓであり、剪断速度４５６ｓｅｃ−１（回転速度１２０ｒｐｍ）における粘度は９．００ｍＰａ・ｓであった。これらの粘度から粘性指数は０．８７と算出された。
実施例１１１：剪断速度３８０ｓｅｃ−１（回転速度１００ｒｐｍ）における粘度は２．１３ｍＰａ・ｓであり、剪断速度４５６ｓｅｃ−１（回転速度１２０ｒｐｍ）における粘度は２．１３ｍＰａ・ｓであった。これらの粘度から粘性指数は１．００と算出された。
実施例１１７：剪断速度３８０ｓｅｃ−１（回転速度１００ｒｐｍ）における粘度は８．１３ｍＰａ・ｓであり、剪断速度４５６ｓｅｃ−１（回転速度１２０ｒｐｍ）における粘度は７．９５ｍＰａ・ｓであった。これらの粘度から粘性指数は０．８８と算出された。
また、実施例１２８、１３０で得られた水性インキ組成物の表面張力を、実施例１０１と同様に、表面張力計測器（２０℃環境下、垂直平板法、協和界面科学株式会社製）により測定したところ、実施例１２８は、１６．１ｍＮ／ｍであり、実施例１３０は、２９．６ｍＮ／ｍであった。 
＜金属顔料粒子＞
Ｒｏｔｏｓａｆｅ  Ａｑｕａ  ２６０  ００３  Ｓｉｌｖｅｒ（エカルト社製、固形分９５％、活性剤処理、平均粒子径：１０μｍ）
＜補色顔料＞ 
ＳＰ４３５９（富士色素株式会社製、固形分：２３％）
ＳＰ５６５８（富士色素株式会社製、固形分：２３％）
＜弾性重合体＞
Ａ−７５３５（旭化成ケミカルズ株式会社製、スチレン−ブタジエンエラストマー、Ｔｇ：１７℃、固形分：４６％） 
Ｌ−１４３２（旭化成ケミカルズ株式会社製、スチレン−ブタジエンエラストマー、Ｔｇ：１８℃、固形分：４６％） 
ジョンクリルＰＤＸ−７３４ １（ＢＡＳＦジャパン株式会社製、アクリル系エラストマー、Ｔｇ：１５℃、固形分：４９％）
ＡＥ９８６Ｂ（株式会社イーテック社製、アクリル系エラストマー、Ｔｇ：２℃、固形分：３５％、）
ジョンクリル３５２Ｄ（ＢＡＳＦジャパン株式会社製、アクリル系エラストマー、Ｔｇ：５６℃、固形分：４５％）
ＡＥ９８６Ｂ（株式会社イーテック社製、アクリル系エラストマー、Ｔｇ：２℃、固形分：３５％、）
＜セルロース誘導体＞
サンヘックＬ（株式会社三晶社製、ヒドロキシエチルセルロース、固形分１００％） 
クルーセルＬ（株式会社三晶社製、ヒドロキシプロピルセルロース、固形分１００％）＜界面活性剤＞ 
メガファックＦ４４４（ＤＩＣ社製、パーフルオロアルキルエチレンオキシド付加物フッ素系界面活性剤、有効成分：１００％、ＨＬＢ値：８．５、表面張力１６．８ｍＮ／ｍ） 
ＴＳＦ４４４０（モメンティブ・パフォーマンス・マテリアルズ社製、シリコーン系界面活性剤（ポリエーテル変性シリコーンオイル）、有効成分：１００％、ＨＬＢ値：１４）
ＦＺ−２１０５（東レ・ダウコーニング社製、シリコーン系界面活性剤（ポリエーテル変性シリコーンオイル）、有効成分：１００％、ＨＬＢ値：１１）
エアロゾールＯＴ−１００（サイテックインダストリージャパン社製、ジオクチル  スルホコハク酸ナトリウム、有効成分：１００％）
【００７５】
＜経時試験＞
実施例１０１〜１３４および比較例１０１〜１０３の水性インキ組成物を、直径１５ｍｍの密開閉ガラス試験管に入れて、常温にて１４日間放置した。その後、一度沈降した各ガラス試験管を上下に振とうして、水性インキ組成物の再分散状態を目視により観察した。下記基準に従って、凝集状態を評価した。得られた評価結果を表１〜表５にまとめた。評価の基準は以下の通りとした。
Ａ：振とうにより、容易に、シリカ被覆金属顔料粒子が再分散されたもの 
Ｂ：振とうにより、シリカ被覆金属顔料粒子が再分散されたもの 
Ｃ：振とうにより、時間をかけて、シリカ被覆金属顔料粒子が再分散されたもの 
Ｄ：振とうしても、シリカ被覆金属顔料粒子が十分に再分散しないもの 
【００７６】
＜ペン先の筆記先端部へのインキ到達性試験＞ 
ペン先を具備したマーキングペンのインキ収容体に、直径８ｍｍの金属材からなる球状体の撹拌体を内蔵し、実施例１０１〜１３４および比較例１０１〜１０３で得られた水性インキ組成物を充填し、ペン先に水性インキ組成物を染み込ませたときの、ペン先先端までのインキ到達時間を下記、基準に従って、評価した。評価結果を表１〜表５にまとめた。なお、ペン先には、気孔率６５％の砲弾型ポリエステル繊維芯のペン芯を用いた。
Ａ：ペン先の筆記先端部に、容易に、インキが到達したもの 
Ｂ：ペン先の筆記先端部に、インキが到達したもの 
Ｃ：ペン先の筆記先端部に、時間をかけて、インキが到達したもの 
Ｄ：ペン先の筆記先端部に、インキが到達しなかったもの 
【００７７】
＜筆記性試験＞ 
ペン先の筆記先端部へのインキ到達性試験にて使用したマーキングペンにより、筆記試験用紙及びポリプロピレン製シート上に筆記を行い、それぞれの筆記線を目視により、下記基準に従って、評価した。評価結果を表１〜表５にまとめた。なお、筆記試験用紙としてＪＩＳＰ３２０１筆記用紙Ａを用いた。
Ａ：筆記線が、かすれ、色薄、色わかれなく、良好なもの
Ｂ：筆記線が、若干、かすれ、色薄、色わかれがあるが、実用上問題がないもの 
Ｃ：筆記線が、かすれ、色薄、色わかれがあるが、実用可能なもの 
Ｄ：筆記線が、かすれ、色薄、色わかれ別れがあるが、実用上懸念があるもの
Ｅ：インキがペン先より出ず、筆記不可能なもの 
【００７８】
【表１】
2017119839.tif 000002
【表２】
2017119839.tif 000003
【表３】
2017119839.tif 000004
【表４】
2017119839.tif 000005
【表５】
2017119839.tif 000006
【００７９】
（実施例２０１） 
下記原材料および配合量を下記のように変更した以外は実施例１０１と同様にして、筆記具用水性インキ組成物を得た。
【００８０】
・シリカ被覆金属顔料粒子                                          １２質量％ 
（シリカ被覆板状アルミニウム粒子、平均粒子径：７μｍ、アスペクト比：２５、シリカ被覆量：１４質量部、固形分：４０％、東洋アルミ株式会社製、商品名：ＥＭＲ−Ｄ６３９０）
・弾性重合体                                                      ７．５質量％ 
（スチレン−ブタジエンエラストマー、固形分：４６％、Ｔｇ：５℃、旭化成ケミカルズ株式会社製、商品名：Ｌ−１９２４）
・セルロース誘導体                                              １．７５質量％ 
（カルボキシメチルセルロース、固形分：１００％、エーテル化度：０．７０〜０．８０、第一工業製薬株式会社製、商品名：セロゲン５Ａ）
・ポリオレフィン樹脂粒子                                           １質量％ 
（低分子ポリエチレン、球状粒子、平均粒子径：１μｍ、固形分：４０％、重量平均分子量：６０００、三井化学株式会社製、商品名：ケミパールＷ４０１）
・水溶性アクリルポリマー                                             ３質量％ 
（固形分：３０％、富士色素株式会社製、商品名：Ａ−２９  ＮＨ３） 
・界面活性剤                                                         １質量％ 
（アセチレングリコール系界面活性剤、日信化学工業株式会社製、商品名：オルフィンＥＸＰ４２００、有効成分７５％）
・防菌剤                                                         ０．５質量％ 
（ ロンザジャパン株式会社製、商品名：プロキセルＸＬ−２）
・消泡剤                                                      ０．００５質量％ 
（東レ・ダウコーニング社製、商品名：アンチフォーム０１３Ａ、有効成分２５％） 
・水道水                                                    ７４．２４５質量％ 
【００８１】
（実施例２０２〜２１９、比較例２０１〜比較例２０２） 
実施例２０１に対して、配合する成分の種類や添加量を表６〜表８に示した通りに変更して、実施例２０２〜２１９、および比較例２０１〜比較例２０２のインキ組成物を得た。これらの例で使用した材料の詳細は以下の通りである。
＜金属顔料粒子＞ 
Ｒｏｔｏｓａｆｅ  Ａｑｕａ  ２６０  ００３  Ｓｉｌｖｅｒ（エカルト社製、固形分９５％、活性剤処理、平均粒子径：１０μｍ）
＜補色顔料＞ 
ＳＰ４３５９（富士色素株式会社製、固形分：２３％） 
ＳＰ５６５８（富士色素株式会社製、固形分：２３％） 
＜弾性重合体＞ 
Ａ−７５３５（旭化成ケミカルズ株式会社製、スチレン−ブタジエンエラストマー、Ｔｇ：  １７℃、固形分：４６％） 
Ｌ−１４３２（旭化成ケミカルズ株式会社製、スチレン−ブタジエンエラストマー、Ｔｇ：１８℃、固形分：４６％） 
ジョンクリルＰＤＸ−７３４１（ＢＡＳＦジャパン株式会社製、アクリル系エラストマー、Ｔｇ：１５℃、固形分：４９％）
ＡＥ９８６Ｂ（株式会社イーテック社製、アクリル系エラストマー、Ｔｇ：２℃、固形分：３５％、） 
ジョンクリル３５２Ｄ（ＢＡＳＦジャパン株式会社製、アクリル系エラストマー、Ｔｇ：５６℃、固形分：４５％）
ＡＥ９８６Ｂ（株式会社イーテック社製、アクリル系エラストマー、Ｔｇ：２℃、固形分：３５％、）
＜セルロース誘導体＞
サンヘックＬ（株式会社三晶社製、ヒドロキシエチルセルロース、固形分１００％） 
クルーセルＬ（株式会社三晶社製、ヒドロキシプロピルセルロース、固形分１００％
＜界面活性剤＞ 
メガファックＦ４４４（ＤＩＣ社製、パーフルオロアルキルエチレンオキシド付加物フッ素系界面活性剤）
ＴＳＦ４４４０（モメンティブ・パフォーマンス・マテリアルズ社製、シリコーン系界面活性剤（ポリエーテル変性シリコーンオイル））
ＦＺ−２１０５（東レ・ダウコーニング社製、シリコーン系界面活性剤（ポリエーテル変性シリコーンオイル））
エアロゾールＯＴ−１００（サイテックインダストリージャパン社製、ジオクチル  スルホコハク酸ナトリウム） 
【００８２】
＜耐擦性試験＞ 
ペン先を具備したマーキングペンのインキ収容体に、直径８ｍｍの金属材からなる球状体の撹拌体を内蔵し、実施例２０１〜２１９および、比較例２０１〜２０２で得られた水性インキ組成物を充填し、ペン先に水性インキ組成物を染み込ませた。ペン先には、気孔率６５％の砲弾型ポリエステル繊維芯のペン芯を用いた。このマーキングペンにより、筆記試験用紙及びポリプロピレン製シート上に筆記を行った。この筆記線を１日放置後、学振型摩擦堅牢度試験機（テスター産業社製）を用いて、荷重２００ｇ下・綿布にて５０往復擦り、擦った後の筆記線を初期の筆記線と比べて、下記基準に従って、耐擦性を評価した。評価結果も表６〜表８にまとめた。なお、筆記試験用紙としてＪＩＳＰ３２０１筆記用紙Ａを用いた。 
評価の基準は以下の通りとした。 
Ａ：筆記線の剥離がないもの 
Ｂ：筆記線の剥離が若干あるものの実用上問題がないもの 
Ｃ：筆記線の剥離があるが、実用可能なもの 
Ｄ：筆記線の剥離があり、実用上懸念があるもの 
Ｅ：筆記線の剥離が多く、実用上非常に懸念があるもの 
【００８３】
【表６】
2017119839.tif 000007
【表７】
2017119839.tif 000008
【表８】
2017119839.tif 000009
【００８４】
＜重ね書き性試験＞ 
市販の水性顔料マーキングペン（白色系インキのマーキングペン）を用いてポリプロピレン製シート上に筆記し、得られた筆記線の上から、耐擦性試験に使用したマーキングペンにより、重ね書きを行い、得られた筆記線を目視により確認したところ、界面活性剤としてアセチレン結合を構造中に有した界面活性剤のみを用いた実施例２０１の水性インキ組成物が充填されたマーキングペンで重ね書きを行って得られた筆記線に比べ、実施例２１３〜実施例２１９の水性インキ組成物が充填されたマーキングペンで重ね書きを行って得られた筆記線の方が、色が混じり合ったり、線縮みを起こしたりすることなく、良好な筆跡が得られた。中でも、アセチレン結合を構造中に有した界面活性剤と、フッ素系界面活性剤もしくはシリコーン系界面活性剤とを併用した実施例２１５および実施例２１７〜実施例２１９の水性インキ組成物が充填されたマーキングペンで重ね書きを行って得られた筆記線は、特に良好であった。